FR 3138918 A1 20240223 FR 2208338 A 20220817 Composition de matériau acrylonitrile-butadiène-styrène La présente invention concerne une composition comprenant : - un polymère acrylonitrile-butadiène-styrène ou un dérivé de polymère acrylonitrile-butadiène-styrène, - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant Figure pour l'abrégé : Aucune Composition de matériau acrylonitrile-butadiène-styrène La présente invention concerne une composition de matériau acrylonitrile-butadiène-styrène comprenant différents additifs. La présente invention concerne aussi un procédé de préparation d’une telle composition. La présente invention concerne aussi l’utilisation d’une telle composition pour la fabrication d’une pièce. La présente invention concerne également une pièce comprenant une telle composition. Les produits en matières plastiques sont généralement formés à partir de matières plastiques vierges (également appelées matériaux natifs). Par exemple, le matériau acrylonitrile-butadiène-styrène (connu sous l’acronyme ABS) est un matériau plastique utilisé dans de nombreuses applications de la vie quotidienne : jouets, biens de consommation, téléphones, appareils électroménagers, pièces notamment intérieures de véhicules automobiles. Bien que ce matériau présente en tant que tel des propriétés intéressantes de résistance au choc et de dureté, il est connu d’y ajouter un ou des additifs afin de produire différents grades dotés de propriétés spécifiques. Cependant, il existe toujours un besoin d’améliorer et/ou de moduler ces performances en fonction de l’application visée. Il existe donc un besoin pour des matériaux acrylonitrile-butadiène-styrène présentant à la fois une bonne tenue aux chocs et une bonne tenue thermique. En outre, les attentes de la société en matière de préservation de l’environnement et de réduction de la consommation des ressources sont de plus en plus fortes, et il est donc nécessaire de développer de nouveaux matériaux obtenus à partir de matières recyclées, en particulier à partir d’ABS recyclé. L’inconvénient de l’utilisation d’un ABS recyclé est que ses performances sont généralement dégradées par rapport aux performances de l’ABS vierge initial correspondant, en particulier sa résistance au choc et sa tenue thermique. De plus, la future utilisation de l’ABS recyclé n’est pas nécessairement identique à son utilisation passée, ce qui implique que les propriétés du polymère recyclé doivent être modifiées/adaptées à cette nouvelle utilisation. Il existe un besoin pour des matériaux acrylonitrile-butadiène-styrène recyclés présentant de bonnes performances, notamment thermiques et mécaniques, similaires ou supérieures aux performances des matériaux acrylonitrile-butadiène-styrène natifs. Un objectif de la présente invention est de fournir une composition de matériau acrylonitrile-butadiène-styrène, en particulier de matériau acrylonitrile-butadiène-styrène recyclé, présentant de bonnes perfomances de tenue thermique et de résistance aux chocs. En particulier, un objectif de la présente invention est de fournir une composition de matériau acrylonitrile-butadiène-styrène, en particulier de matériau acrylonitrile-butadiène-styrène recyclé, présentant une valeur de module de flexion supérieure ou égale à 2150 MPa, de préférence supérieure ou égale à 2300 MPa. Un autre objectif particulier de l’invention est de fournir une composition de matériau acrylonitrile-butadiène-styrène, en particulier de matériau acrylonitrile-butadiène-styrène recyclé, présentant une valeur de résistance au choc IZOD supérieure ou égale à 9 kJ/m², de préférence supérieure ou égale à 10 kJ/m². Un autre objectif particulier de l’invention est de fournir une composition de matériau acrylonitrile-butadiène-styrène, en particulier de matériau acrylonitrile-butadiène-styrène recyclé, présentant une valeur de température de fléchissement sous charge supérieure ou égale à 95 °C, de préférence supérieure ou égale à 99°C, ou un point Vicat supérieur ou égal à 94°C, de préférence supérieur ou égal à 97°C. Encore un autre objectif de l’invention est de fournir une composition de matériau acrylonitrile-butadiène-styrène, en particulier de matériau acrylonitrile-butadiène-styrène recyclé, qui présente à la fois une valeur de module de flexion supérieur ou égal à 2150 MPa, de préférence supérieure ou égale à 2300 MPa, une valeur de résistance au choc IZOD supérieure ou égale à 9 kJ/m², de préférence supérieure ou égale à 10 kJ/m², et une valeur de température de fléchissement sous charge supérieure ou égale à 95 °C, de préférence supérieure ou égale à 99°C, ou un point Vicat supérieur ou égal à 94°C, de préférence supérieur ou égal à 97°C. La présente invention concerne donc une composition comprenant : - un polymère acrylonitrile-butadiène-styrène ou un dérivé de polymère acrylonitrile-butadiène-styrène, - un additif haute tenue thermique choisi parmi un terpolymère d’un monomère maléimide N-substitué, d'un monomère vinylique et d'un monomère d'anhydride d'acide dicarboxylique insaturé ; et un polyalphaméthylstyrène, et leurs mélanges, - au moins un additif modificateur d’impact, et - au moins un additif anti-oxydant. De préférence, dans la composition selon l’invention, la teneur massique en additif haute tenue thermique varie de 15% à 35%, préférentiellement de 18% à 30%, avantageusement de 20% à 25% en masse par rapport à la masse totale de la composition. De préférence, dans la composition selon l’invention, la teneur massique totale en additif modificateur d’impact varie de 8% à 35%, de préférence de 10% à 25%, préférentiellement de 12% à 20%, avantageusement de 13% à 18% en masse par rapport à la masse totale de la composition. De préférence, dans la composition selon l’invention, le ratio entre la teneur massique totale en additif modificateur d’impact et la teneur massique en additif haute tenue thermique varie de 0,3 à 2,0, de préférence de 0,4 à 1,5, préférentiellement de 0,5 à 1,2, plus préférentiellement de 0,6 à 1,0, avantageusement de 0,65 à 0,85. De préférence, dans la composition selon l’invention, la teneur en polymère acrylonitrile-butadiène-styrène ou en dérivé de polymère acrylonitrile-butadiène-styrène varie de 40% à 75%, préférentiellement de 50% à 70%, plus préférentiellement de 55% à 65%, avantageusement de 60% à 65% en masse par rapport à la masse totale de la composition. De préférence, la composition selon l’invention est caractérisée par un module de flexion à 23°C d’une valeur supérieure ou égale à 1800 MPa, préférentiellement supérieure ou égale à 2000 MPa, plus préférentiellement supérieure ou égale à 2300 MPa, plus préférentiellement comprise entre 2000 MPa et 2800 MPa, avantageuseument comprise entre 2200 MPa et 2500 MPa, avantageusement comprise entre 2300 et 2500 MPa. La valeur du module de flexion de la composition selon l’invention est déterminée suivant la norme ISO 178 (version de 2019). De préférence, la composition selon l’invention est caractérisée par une résistance au choc IZOD d’une valeur supérieure ou égale à 7,5 kJ/m², préférentiellement supérieure ou égale à 8,0 kJ/m², plus préférentiellement supérieure ou égale à 9,8 kJ/m², plus préférentiellement comprise entre 8,5 et 16 kJ/m², plus préférentiellement comprise entre 9,0 et 15 kJ/m², avantageuseument comprise entre 9,8 et 12,5 kJ/m². La valeur de la résistance au choc IZOD de la composition selon l’invention correspond à la résistance au choc IZOD entaillé à 23 °C déterminée suivant la norme ISO 180 de 2019. De préférence, la composition selon l’invention est caractérisée par une température de fléchissement sous charge (TFC, ou HDT selon l’acronyme anglais) d’une valeur supérieure ou égale à 95°C, de préférence supérieure ou égale à 96°C, préférentiellement supérieure ou égale à 97°C, plus préférentiellement supérieure ou égale à 98°C, plus préférentiellement encore supérieure ou égale à 99°C. La valeur de la température de fléchissement sous charge peut être de préférence comprise entre 95°C et 103°C, avantageusement comprise entre 97°C et 101°C. La valeur de la température de fléchissement sous charge de la composition selon l’invention est déterminée suivant la norme ISO 75-2A (version de 2013). De préférence, la composition selon l’invention est caractérisée par un point de ramollissement Vicat d’une valeur supérieure ou égale à 94°C, de préférence supérieure ou égale à 97°C, préférentiellement supérieure ou égale à 99°C, plus préférentiellement supérieure ou égale à 100°C, plus préférentiellement encore supérieure ou égale à 103°C. La valeur du point de ramollissement Vicat peut être de préférence comprise entre 94°C et 110°C, avantageusement comprise entre 101°C et 105°C. La valeur du point de ramollissement Vicat de la composition selon l’invention est déterminée suivant la norme ISO 306 (version de 2013). P olymère acrylonitrile-butadiène-styrène (ABS) et dérivés La composition selon l’invention comprend un polymère acrylonitrile-butadiène-styrène ou un dérivé de polymère acrylonitrile-butadiène-styrène. Selon l’invention, un dérivé de polymère acrylonitrile-butadiène-styrène est un copolymère dans lequel un monomère vinylique aromatique et un monomère de cyanure de vinyle sont greffés à un polymère caoutchouteux. Le copolymère caoutchouteux est de préférence choisi dans le groupe constitué par les caoutchoucs à base de diène tels que le polybutadiène, le polystyrène-butadiène et le polyacrylonitrile-butadiène, les caoutchoucs saturés obtenus par hydrogénation de caoutchoucs à base de diène, les caoutchoucs acryliques tels que l'acrylate d'alkyle en C1-C8, l'acrylate de polybutyle et l'acrylate d'éthylhexyle, les caoutchoucs d'isoprène, les caoutchoucs de chloroprène, les caoutchoucs d'éthylène-propylène (EPM) et les caoutchoucs d'éthylène-propylène-diène monomères (EPDM). De préférence, le polymère caoutchouteux est choisi parmi les caoutchoucs à base de diène, plus préférentiellement est du polybutadiène. La teneur en polymère caoutchouteux va de préférence de 5 à 30% en poids par rapport au poids total du dérivé de polymère acrylonitrile-butadiène-styrène Le monomère vinylique aromatique est de préférence choisi dans le groupe constitué par le styrène, l'α-méthylstyrène, le β-méthylstyrène, le p-méthylstyrène, l'éthylstyrène, l'hydroxystyrène, le vinylxylène, le monochlorostyrène, le dichlorostyrène, le dibromostyrène et le vinylnaphtalène, et est de préférence le styrène. La teneur en composé vinylique aromatique va de préférence de 35 à 80% en poids par rapport au poids total du dérivé de polymère acrylonitrile-butadiène-styrène. Le monomère de cyanure de vinyle est de préférence choisi parmi les nitriles saturés tels que l'acrylonitrile et les nitriles insaturés tels que le méthacrylonitrile et l'éthacrylonitrile, et est de préférence l'acrylonitrile. La teneur en composé de cyanure de vinyle va de préférence de 15 à 35% en poids par rapport au poids total du dérivé de polymère acrylonitrile-butadiène-styrène. De préférence, la composition selon l’invention comprend un polymère acrylonitrile-butadiène-styrène. Selon l’invention, un polymère acrylonitrile-butadiène-styrène est un polymère obtenu par greffage, de préférence par greffage en émulsion, d’acrylonitrile et de styrène sur un polybutadiène, par dispersion d’un copolymère acrylonitrile-butadiène dans une matrice de copolymère acrylonitrile-styrène ou par polymérisation en masse d’acrylonitrile et de styrène en présence de polybutadiène. De préférence, le polymère acrylonitrile-butadiène-styrène est une résine dans laquelle un copolymère styrène-acrylonitrile est greffé à un polybutadiène. Il comprend en général de 15% à 35% en poids d'acrylonitrile, de 5% à 30% en poids de butadiène et de 35% à 80% en poids de styrène, par rapport au poids total du polymère acrylonitrile-butadiène-styrène. De préférence, le polymère acrylonitrile-butadiène-styrène présente une masse molaire moyenne en nombre Mn comprise entre 50 000 et 75 000 g/mol. le polymère acrylonitrile-butadiène-styrène présente une masse molaire moyenne en masse comprise entre 100 000 et 150 000 g/mol. De préférence, le polymère acrylonitrile-butadiène-styrène présente une masse molaire moyenne en nombre Mn comprise entre 50 000 et 75 000 g/mol, et une masse molaire moyenne en masse comprise entre 100 000 et 150 000 g/mol. Selon un mode de réalisation particulier, le polymère acrylonitrile-butadiène-styrène ou le dérivé de polymère acrylonitrile-butadiène-styrène est recyclé. Par polymère recyclé, on entend un polymère post-consommation, c’est-à-dire ayant déjà servi pour la fabrication d’un objet. Par opposition, un polymère vierge (ou natif) est un polymère obtenu à l’issue du procédé de polymérisation permettant sa préparation à partir d’un ou plusieurs monomères. Il existe également des polymères post-industriels, qui désignent les déchets plastiques générés par les fabricants des produits de consommation mentionnés ci-dessus. Enfin, les polymères post-production sont les déchets générés par les producteurs de matières plastique. Les propriétés thermomécaniques des polymères post-production sont beaucoup plus proches de celles des polymères vierges que de celles des polymères post-consommation ou post-industriel. En effet, un polymère post-consommation a subit des chocs et/ou des variations de températures et/ou des rayonnements UV, et ses propriétés thermomécaniques sont amoindries par rapport à celles d’un polymère vierge ou à celles d’un polymère post-production. Un polymère post-industriel présente également des propriétés modifiées par rapport à un polymère vierge dans la mesure où il a subi des étapes de transformation. Un polymère acrylonitrile-butadiène-styrène recyclé selon l’invention est un polymère acrylonitrile-butadiène-styrène post-consommation ou un polymère acrylonitrile-butadiène-styrène post-industriel, de préférence post-consommation. Typiquement, un polymère acrylonitrile-butadiène-styrène post-consommation présente une valeur de module de flexion inférieure ou égale à 2700 MPa, de préférence inférieure ou égale à 2550 MPa, de préférence allant de 2200 MPa à 2700 MPa, préférentiellement allant de 2300 à 2550 MPa, et/ou une valeur de résistance au choc IZOD inférieure ou égale à 12 kJ/m², de préférence inférieure ou égale à 8 kJ/m², de préférence allant de 6 à 12 kJ/m², préférentiellement allant de 6,5 à 8 kJ/m², et/ou une valeur de température de fléchissement sous charge inférieure ou égale à 91°C, de préférence comprise entre 85°C et 91°C. Le polymère acrylonitrile-butadiène-styrène recyclé est obtenu après collecte de produits de consommation comprenant du polymère acrylonitrile-butadiène-styrène, broyage de ces produits, séparation des broyats comprenant du polymère acrylonitrile-butadiène-styrène et fonte de ces broyats. T erpolymère d’un monomère maléimide N-substitué, d'un monomère vinylique et d'un monomère d'anhydride d'acide dicarboxylique insaturé , polyalphaméthylstyrène et leurs mélanges La composition selon l’invention peut comprendre un additif haute tenue thermique comprenant un terpolymère d’un monomère maléimide N-substitué, d'un monomère vinylique et d'un monomère acide dicarboxylique insaturé (nommé terpolymère P dans la suite de la description). Le monomère maléimide N-substitué est de préférence choisi dans le groupe constitué par les N-alkylmaléimides, tels que le N-méthylmaléimide, le N-éthylmaléimide, le N-butylmaléimide et le N-cyclohexylmaléimide, et les N-arylmaléimides, tels que le N-phénylmaléimide, le N-méthylphénylmaléimide et le N-chlorophénylmaléimide. De préférence, le monomère maléimide N-substitué est le N-phénylmaléimide. La teneur en monomère maléimide N-substitué va de préférence de 45 à 55% en poids par rapport au poids total du terpolymère P. Le monomère vinylique est de préférence choisi dans le groupe constitué par le styrène, l'o-méthylstyrène, le m-méthylstyrène, le p-méthylstyrène, le 2,4-diméthylstyrène, l'éthylstyrène, le p-tert-butylstyrène, l'α-méthylstyrène et l'α-méthyl-p-méthylstyrène. De préférence, le monomère vinylique est le styrène. La teneur en monomère vinylique va de préférence de 40 à 50% en poids par rapport au poids total du terpolymère P. Le monomère d'anhydride d'acide dicarboxylique insaturé est de préférence choisi parmi l'anhydride maléique, l'anhydride itaconique, l'anhydride citraconique et l'anhydride aconitique. De préférence, le monomère d'anhydride d'acide dicarboxylique insaturé est l’anhydride maléique. La teneur en monomère d'anhydride d'acide dicarboxylique insaturé va de préférence de 5 à 10% en poids par rapport au poids total du terpolymère P. De préférence, le terpolymère P présente une masse molaire moyenne en poids comprise entre 70 000g/mol et 300 000g/mol et/ou une température de transition vitreuse comprise entre 184°C et 197°C. De préférence, le terpolymère P est un terpolymère N-phénylmaléimide-styrène-anhydride maléique. Le terpolymère N-phénylmaléimide-styrène-anhydride maléique comprend de préférence de 45 à 55% en poids de N-phénylmaléimide, de 40 à 50% en poids de styrène et de 5 à 10% en poids d'anhydride maléique. A titre d’exemple, le terpolymère N-phénylmaléimide-styrène-anhydride maléique peut être choisi parmi les terpolymères N-phénylmaléimide-styrène-anhydride maléique commerciaux disponibles sous la référence DENKA® IP MS-CP ou DENKA® IP MS-NJP, de la société DENKA. Polyalphaméthylstyrène La composition selon l’invention peut comprendre un additif haute tenue thermique comprenant un polyalphaméthylstyrène. A titre d’exemple, l’additif haute tenue thermique comprenant un polyalphaméthylstyrène peut être le produit commercial disponible sous les références ACMA00017077 et ACM9011114 de la société Alpha chemistry, ou le produit commercial disponible sous la référence M-80 de la société Jiasheng High-Tech Modified Material Co.,Ltd. Additif modificateur d’impact La composition selon l’invention comprend au moins un additif modificateur d’impact. Par additif modificateur d’impact, on entend un composé chimique qui, lorsqu’il est mélangé à un polymère, rend ledit polymère plus résistant aux chocs. Un additif modificateur d’impact est en particulier un matériau polymérique améliorant les propriétés d'impact d’un polymère, par exemple la résistance au choc IZOD avec entaille à 23°C, tel que déterminé selon la norme ISO 180 (version de 2019). Ce terme est également connu sous les dénominations "modificateurs au choc" ou "additifs choc" ou encore "modificateurs choc". Ce terme est bien connu de l’homme du métier. De préférence, selon l’invention, un additif modificateur d’impact est un additif qui permet à un polymère comprenant 5% en poids de cet additif, par rapport au poids total de mélange polymère-additif, de présenter un taux d’augmentation de sa résistance au choc supérieur ou égal à 1,2 , préférentiellement supérieur ou égal à 1,5, plus préférentiellement supérieur ou égal à 2,0. Ainsi, de préférence, l’additif modificateur d’impact permet d’augmenter d’au moins 10% la résistance au choc IZOD d’une composition consistant en le polymère recyclé et 5% en poids dudit additif modificateur d’impact. Des exemples d’additifs modificateurs d'impact appropriés comprennent par exemple des polymères greffés, des polymères à noyau et enveloppe et des copolymères séquencés. Ces polymères peuvent être obtenus à partir d’au moins un monomère choisi dans le groupe constitué par un alcène, un alcadiène, un arène et un acrylate. De préférence, l’additif modificateur d’impact est un copolymère obtenu à partir d’au moins un monomère vinylique. Par copolymère, on entend un polymère issu de la copolymérisation d'au moins deux types de monomères ou plus, chimiquement différents, appelés comonomères. Par monomère vinylique, on entend une molécule organique comprenant au moins une double liaison carbone-carbone. De préférence, le monomère vinylique présente la formule suivante : CH 2 =CRR’, avec R et R’ étant indépendemment choisis dans le groupe constitué d’un atome d’hydrogène, un groupement aromatique, de préférence un phényle, un groupement hydrocarboné comprenant de 1 à 10 atomes de carbone, de préférence de 2 à 10 atomes de carbones, saturé ou insaturé, comprenant en outre éventuellement un groupement ester, un groupement nitrile, un groupement carboxyle, un groupement amine ou un groupement amide. De préférence, l’additif modificateur d’impact est un copolymère d’éthylène et/ou de styrène, c’est-à-dire qu’au moins un des comonomères du copolymère est choisi parmi le styrène et l’éthylène. De préférence, l’additif modificateur d’impact comprend un copolymère issu de la copolymérisation d’au moins deux monomères choisis dans le groupe constitué d’un alcène en C2-C8, d’un diène en C4-C8, d’un monomère styrénique et d’un monomère acrylique. Préférentiellement, l’additif modificateur d’impact comprend un copolymère issu de la copolymérisation d’au moins deux monomères choisis dans le groupe constitué de l’éthylène, du butène, du styrène, du butadiène, de l’acrylonitrile, du (méth)acrylate de (m)éthyle et du (méth)acrylate de butyle . Dans certains modes de réalisation, l’additif modificateur d'impact est fonctionnalisé ou greffé. Le copolymère d'éthylène fonctionnalisé ou greffé peut comprendre des composés polaires, comprenant par exemple une fonction anhydride ou époxy, de préférence cycliques, préférentiellement l’anhydride maléique ou le (méth)acrylate de glycidyle. De préférence, l’additif modificateur d’impact est choisi parmi : - les copolymères d’éthylène et/ou de butène et d’un monomère polaire choisi parmi l’acrylate de (m)éthyle, le méthacrylate de (m)éthyle et le (méth)acrylate de butyle, - les copolymères acrylonitrile-butadiène-styrène modifiés présentant un taux de butadiène supérieur ou égal à 60% en poids par rapport au poids total du polymère acrylonitrile-butadiène-styrène modifié, - les copolymères styrène-éthylène/butène-styrène greffés par de l’anhydride maléique ou du méthacrylate de glycidyle, - les copolymères éthylène-acrylate de butyle, éventuellement greffés par de l’anhydride maléique, - les copolymères styrène-butadiène, de préférence les copolymères styrène-butadiène à blocs, de préférence les copolymères styrène-butadiène multiblocs ou diblocs, - les copolymères styrène-éthylène/butène-styrène, de préférence les copolymères styrène-éthylène/butène-styrène à blocs, et - l’un quelconque de leurs mélanges. A titre d’exemple de copolymère styrène-éthylène/butène-styrène fonctionnalisé par de l’anhydride maléique, on peut citer le produit référencé SEBS-g-MA® de la société Kraton Polymer. A titre d’exemple de copolymères styrène-éthylène/butène-styrène greffés par de l’anhydride maléique, on peut citer le produit référencé C1010® de la société Kraton Polymer. A titre d’exemple de copolymères styrène-éthylène/butène-styrène greffés par du méthacrylate de glycidyle, on peut citer le produit référencé 02520 C® de la société Graft polymer. A titre d’exemple de copolymères éthylène-acrylate de butyle, on peut citer le produit Lucofin® 1400PN de la société Lucobit. A titre d’exemple de copolymères éthylène-acrylate de butyle greffés par de l’anhydride maléique, on peut citer le produit Lucofin® 1492 MGH de la société Lucobit. A titre d’exemple de copolymère styrène-butadiène, on peut citer le produit référencé SBS-C3000® de la société Kraton Polymer ou le produit référencé DENKA NSBC® de la société DENKA. A titre d’exemple de copolymère styrène-éthylène/butène-styrène, on peut citer le produit référencé SBS-C2000® de la société Kraton Polymer. C opolymères d’éthylène et/ou de butène et d’un monomère polaire choisi parmi l’acrylate de (m)éthyle, le méthacrylate de (m)éthyle et le (méth)acrylate de butyle (M)éthyle signifie groupement méthyle ou éthyle. (Méth)acrylate signifie acrylate ou méthacrylate. De préférence, le copolymère d’éthylène et/ou de butène et d’un monomère polaire choisi parmi l’acrylate de (m)éthyle, le méthacrylate de (m)éthyle et le (méth)acrylate de butyle est un copolymère d’éthylène et d’un monomère polaire choisi parmi l’acrylate de (m)éthyle et le méthacrylate de (m)éthyle. De préférence, le copolymère d’éthylène et/ou de butène et d’un monomère polaire choisi parmi l’acrylate de (m)éthyle, le méthacrylate de (m)éthyle et le (méth)acrylate de butyle est un copolymère aléatoire. Un tel copolymère peut être préparé à haute pression à partir d’un mélange d'éthylène et/ou de butène et de monomère polaire choisi parmi l’acrylate de (m)éthyle, le méthacrylate de (m)éthyle et le (méth)acrylate de butyle en présence d'un initiateur de polymérisation radicalaire. Le copolymère d’éthylène et d’un monomère polaire choisi parmi l’acrylate de (m)éthyle et le méthacrylate de (m)éthyle comprend de préférence de 5 à 30 % en masse, de préférence de 10% à 30% en masse, de préférence encore de 15% à 31% en masse de monomère polaire par rapport à la masse totale du copolymère, et de 70 à 95% en masse d’éthylène, de préférence de 70% à 90% en masse, de préférence encore de 69 à 85% en masse par rapport à la masse totale du copolymère. De préférence, le copolymère d’éthylène et/ou de butène et d’un monomère polaire choisi parmi l’acrylate de (m)éthyle, le méthacrylate de (m)éthyle et le (méth)acrylate de butyle est un copolymère d’éthylène et d’acrylate de méthyle. A titre d’exemple de copolymère d’éthylène et/ou de butène et d’un monomère polaire choisi parmi l’acrylate de (m)éthyle, le méthacrylate de (m)éthyle et le (méth)acrylate de butyle, on peut citer les copolymères éthylène/méthylacrylate commerciaux disponibles sous la référence Lotryl ®29MA03T, de la société SK Functional Polymer, les copolymères Elvaloy® (AC1125, AC12024 S, AC1330) de la société Dow, ou les produits EMAC® SP2260, EMAC® SP2403, EMAC® SP2268 de la société Westlake. Polymère acrylonitrile butadiène styrène modifié présentant un taux de butadiène supérieur ou égale à 60% en poids De préférence, le polymère acrylonitrile butadiène styrène modifié présentant un taux de butadiène supérieur ou égale à 60% en poids comprend un polymère acrylonitrile butadiène styrène modifié présentant un taux de butadiène allant de 60% à 80%, préférentiellement allant de 60% à 65% en masse par rapport à la masse totale du polymère acrylonitrile butadiène styrène modifié. Ce polymère diffère donc notamment du polymère acrylonitrile-butadiène-styrène décrit ci-dessus en ce qu’il comprend une teneur plus élevée en butadiène (supérieure ou égale à 60% en poids). A titre d’exemple de polymère acrylonitrile butadiène styrène modifié présentant un taux de butadiène supérieur ou égale à 60% en masse, on peut citer le produit référencé KUMHO® HR 181 de la société Korea Kumho Petrochemical. De préférence, l’additif modificateur d’impact est choisi parmi : - les copolymères d’éthylène et/ou de butène et d’un monomère polaire choisi parmi l’acrylate de (m)éthyle, le méthacrylate de (m)éthyle et le (méth)acrylate de butyle, - les copolymères acrylonitrile-butadiène-styrène modifiés présentant un taux de butadiène supérieur ou égal à 60% en poids par rapport au poids total du polymère acrylonitrile-butadiène-styrène modifié, - les copolymères styrène-butadiène, de préférence les copolymères styrène-butadiène à blocs, de préférence les copolymères styrène-butadiène multiblocs ou diblocs, et - l’un quelconque de leurs mélanges, dans n’importe quelle combinaison de variantes définies ci-dessus pour chacun de ces copolymères. Selon un mode de réalisation, l’additif modificateur d’impact comprend au moins un premier additif modificateur d’impact et un deuxième additif modificateur d’impact. Le premier additif modificateur d’impact et le deuxième additif modificateur d’impact sont différents l’un de l’autre et sont de préférence chacun indépendamment un additif modificateur d’impact selon n’importe quelle variante définie ci-dessus. De préférence, le premier additif modificateur d’impact et le deuxième additif modificateur d’impact sont différents l’un de l’autre et indépendamment choisis parmi : - les copolymères d’éthylène et/ou de butène et d’un monomère polaire choisi parmi l’acrylate de (m)éthyle, le méthacrylate de (m)éthyle et le (méth)acrylate de butyle, - les copolymères acrylonitrile-butadiène-styrène modifiés présentant un taux de butadiène supérieur ou égal à 60% en poids par rapport au poids total du polymère acrylonitrile-butadiène-styrène modifié, - les copolymères styrène-butadiène, et - l’un quelconque de leurs mélanges. Toutes les variantes définies ci-dessus pour chacun de ces copolymères s’appliquent. De préférence, le ratio entre la teneur massique totale en premier et deuxième additifs modificateur d’impact et la teneur massique en additif haute tenue thermique varie de 0,3 à 2,0, de préférence de 0,4 à 1,5, préférentiellement de 0,5 à 1,2, plus préférentiellement de 0,6 à 1,0, avantageusement de 0,65 à 0,85. De préférence, le ratio entre la teneur massique en deuxième additif modificateur d’impact et la teneur massique en premier additif modificateur d’impact varie de 0,1 à 12, de préférence varie de 0,3 à 8,0, préférentiellement de 0,4 à 6,0, plus préférentiellement de 0,5 à 3,0. De préférence, la teneur massique en premier additif modificateur d’impact varie de 2% à 18%, de préférence de 3% à 15%, préférentiellement de 4% à 12%, avantageusement de 4% à 8% en masse par rapport à la masse totale de la composition. De préférence, la teneur massique en deuxième additif modificateur d’impact varie de 5% à 25%, de préférence de 6% à 20%, préférentiellement de 7% à 16%, avantageusement de 8% à 12% en masse par rapport à la masse totale de la composition. Préférentiellement, le premier additif modificateur d’impact est choisi parmi les copolymères d’éthylène et/ou de butène et d’un monomère polaire choisi parmi l’acrylate de (m)éthyle, le méthacrylate de (m)éthyle et le (méth)acrylate de butyle et le deuxième additif modificateur d’impact est choisi parmi les copolymères acrylonitrile-butadiène-styrène modifiés présentant un taux de butadiène supérieur ou égal à 60% en poids par rapport au poids total du polymère acrylonitrile-butadiène-styrène modifié, ou le premier additif modificateur d’impact est choisi parmi les copolymères styrène-butadiène et le deuxième additif modificateur d’impact est choisi parmi les copolymères d’éthylène et/ou de butène et d’un monomère polaire choisi parmi l’acrylate de (m)éthyle, le méthacrylate de (m)éthyle et le (méth)acrylate de butyle, et les copolymères acrylonitrile-butadiène-styrène modifiés présentant un taux de butadiène supérieur ou égal à 60% en poids par rapport au poids total du polymère acrylonitrile-butadiène-styrène modifié. Avantageusement, le premier additif modificateur d’impact est un copolymère d’éthylène et de (méth)acrylate de (m)éthyle, de préférence un copolymère d’éthylène et d’acrylate de méthyle, et le deuxième additif modificateur d’impact est choisi parmi les copolymères acrylonitrile-butadiène-styrène modifiés présentant un taux de butadiène supérieur ou égal à 60% en poids par rapport au poids total du polymère acrylonitrile-butadiène-styrène modifié. Toutes les variantes définies ci-dessus définies vis-à-vis de chacun de ces copolymères s’appliquent, ainsi que les toutes les variantes concernant les teneurs en premier et deuxième additif modificateur d’impact. Additifs anti-oxydant La composition selon l’invention comprend au moins un additif anti-oxydant. De préférence, les additifs anti-oxydants sont choisis dans le groupe constitué : - des composés phénoliques encombrés, comme le triéthylène glycol bis[3-(3-t-butyl-5-méthyl-4-hydroxyphényl)propionate], le 1,6-hexanediol bis[3-(3,5-di-t-butyl-4-hydroxyphényl)propionate], le 2,4-bis(n-octylthio)-6-(4-hydroxy-3,5-di-t-butylanilino)-1,3,5-triazine, le tétrakis[3-(3,5-di-t-butyl-4-hydroxyphényl)propionate] de pentaérythrityle, le 2,2-thiodiéthylène bis[3-(3,5-di-t-butyl-4-hydroxyphényl)propionate], le 3-(3,5-di-t-butyl-4-hydroxyphényl)propionate d'octadécyle, le Ν,Ν'-hexaméthylène bis(3,5-di-t-butyl-4-hydroxy-hydrocinnamamide), le tétrakis(méthylène 3,5-di- tert-butyl-hydroxycinnamate)méthane, et le 3,5-di-tert-butylhydroxyhydrocinnamate d'octadécyle, de préférence est le Ν,Ν'-hexaméthylène bis(3,5-di-t-butyl-4-hydroxy-hydrocinnamamide), - des organophosphites, comme le tétrakis(2,4-di-tert-butylphenyl) [1,1-biphenyl]-4,4'-diylbisphosphonite, le phosphite de tris(2,4-di-tert-butylphényl), le diphosphite de bis(2,4-di-tert-butylphenyl) pentaérythritol, le diphosphite de bis(2,4- dicumylphényl)pentaérytritol, le tris(nonyl phenyl)phosphite et le diphosphite de distéaryl pentaérythritol, de préférence est le phosphite de tris(2,4-di-tert-butylphényl). A titre d’exemples d’additifs antioxydants, on peut citer les produits référencés IRGANOX 1076, IRGANOX 245 et IRGAFOS 168 FF de la société BASF. De préférence, la teneur massique en antioxydant varie de 0,05% à 1%, de préférence de 0,1% à 0,5%, avantageusement de 0,15% à 0,25% en masse par rapport à la masse totale de la composition. La composition selon l’invention peut comprendre un antioxydant ou un mélange d’au moins deux antioxydants. Lorsque la composition comprend au moins deux antioxydants, la teneur en antioxydant ci-dessus représente la teneur totale en antioxydants. De préférence, lorsque la composition comprend au moins deux antioxydants, elle comprend au moins un composé phénolique et un composé organophosphite tels que listés ci-dessus. Préférentiellement, le ratio massique entre le(les) composé(s) phénolique(s) et le(s) composé(s) organophosphite va de 1:1 à 1:4. Avantageusement, l’additif antioxydant de la composition selon l’invention comprend un mélange de Ν,Ν'-hexaméthylène bis(3,5-di-t-butyl-4-hydroxy-hydrocinnamamide) et de phosphite de tris(2,4-di-tert-butylphényl). La présente invention concerne également un procédé de préparation d’une composition selon l’invention, comprenant : - une étape de mélange d’un polymère acrylonitrile-butadiène-styrène ou d’un dérivé de polymère acrylonitrile-butadiène-styrène, d’un additif haute tenue thermique choisi parmi un terpolymère d’un monomère maléimide N-substitué, d'un monomère vinylique et d'un monomère d'anhydride d'acide dicarboxylique insaturé, et un polyalphaméthylstyrène, et leurs mélanges, d’au moins un additif modificateur d’impact, et d’au moins un additif anti-oxydant. Toutes les définitions et modes de réalisations préférés décrits dans la description ci-dessus s’appliquent. L’étape de mélange s’effectue de préférence à une température comprise entre 235 et 290°C. L’étape de mélange doit être réalisée à l’aide d’une extrudeuse équipée d’une bi-vis co-rotative. Lors de l’injection de pièces moulées, la température de l’appareillage vis-fourreau de la presse à injecter doit être compris entre 220°C et 250°C au moment de l’injection. La température du moule préconisée au cours de l’injection est comprise entre 40 et 70°C. La présente invention concerne également l’utilisation d’une composition selon l’invention pour la fabrication d’une pièce, par exemple d’une pièce de véhicule, de préférence de véhicule automobile. La présente invention concerne aussi une méthode de fabrication d’une pièce, de préférence d’une pièce de véhicule, de préférence de véhicule automobile, comprenant le moulage d’une composition selon l’invention. La présente invention concerne également une pièce, de préférence une pièce de véhicule, de préférence de véhicule automobile, comprenant une composition selon l’invention. La pièce de véhicule est par exemple un feu arrière d’automobile, une pièce sous capot, une pièce intérieure du véhicule, une pièce de l’habitacle. La composition peut également avoir être utilisée pour fabriquer des pièces dans les domaines électrique et électronique, par exemple une box de téléphonie. La présente invention concerne également un procédé d’amélioration d’au moins une propriété thermique ou mécanique d’un polymère acrylonitrile-butadiène-styrène recyclé ou d’un dérivé de polymère acrylonitrile-butadiène-styrène recyclé comprenant l’ajout au polymère acrylonitrile-butadiène-styrène recyclé ou au dérivé de polymère acrylonitrile-butadiène-styrène recyclé d’une composition comprenant : - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant. Toutes les définitions et modes de réalisations préférés décrits dans la description ci-dessus s’appliquent. De préférence, le procédé d’amélioration d’au moins une propriété thermique ou mécanique d’un polymère acrylonitrile-butadiène-styrène recyclé ou d’un dérivé de polymère acrylonitrile-butadiène-styrène recyclé est un procédé d’amélioration du module de flexion à 23°C et/ou de la résistance au choc IZOD et/ou de la température de fléchissement sous charge et/ou du point de ramollissement Vicat du polymère acrylonitrile-butadiène-styrène recyclé ou du dérivé de polymère acrylonitrile-butadiène-styrène recyclé, préférentiellement jusqu’à des valeurs telles que définies dans la présente description. La présente invention concerne aussi l’utilisation d’une combinaison de : - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant, pour améliorer au moins une propriété thermique ou mécanique d’un polymère acrylonitrile-butadiène-styrène recyclé ou d’un dérivé de polymère acrylonitrile-butadiène-styrène recyclé. Toutes les définitions et modes de réalisations préférés décrits dans la description ci-dessus s’appliquent. De préférence, l’utilisation de la combinaison d’additifs pour améliorer au moins une propriété thermique ou mécanique d’un polymère acrylonitrile-butadiène-styrène recyclé ou d’un dérivé de polymère acrylonitrile-butadiène-styrène recyclé améliore le module de flexion à 23°C et/ou la résistance au choc IZOD et/ou la température de fléchissement sous charge et/ou le point de ramollissement Vicat du polymère acrylonitrile-butadiène-styrène recyclé ou du dérivé de polymère acrylonitrile-butadiène-styrène recyclé, préférentiellement jusqu’à des valeurs telles que définies dans la présente description. L’invention va maintenant être décrite grâce aux exemples suivants, non limitatifs. EXEMPLES Dans tous les exemples suivants, les compositions ont été préparées comme suit : La matière broyée ABS recyclé (aussi appelé ABS post-consommation) est mélangée mécaniquement à l’additif haute tenue thermique dans un premier temps. Lors du compoundage, le ou les additifs modificateurs d’impact ainsi que les anti-oxydants sont ajoutés grâce à des trémies doseuses. Dans tous les exemples suivants, les différentes propriétés thermomécaniques des compositions ont été déterminée suivant les normes suivantes : IZOD : ISO 180 (version de 2019) ; Module de flexion : ISO 178 (version de 2019) ; VICAT : ISO 306 (version de 2013) sont réalisées suivant les conditions B50 50N ; HDT : ISO 75-2A (version de 2013) réalisées suivant les conditions suivantes : les éprouvettes ont été recuites à 80°C pendant 4h. Le poids utilisé pour la mesure du HDT est 1,8 MPa. Exemple 1 : Influence de la quantité et des caractéristiques de l’additif de tenue thermique Dans un premier temps, plusieurs compositions comprenant uniquement un additif de tenue thermique, dans des teneurs différentes, ont été préparées. Ces compositions ne sont donc pas selon l’invention, mais la détermination de l’IZOD et du HDT de ces compositions a permis de déterminer une plage de teneur en additif de tenue thermique permettant de conférer aux compositions une bonne tenue thermique sans trop dégrader leurs propriétés mécaniques. Cas n°1 : utilisation du DENKA IP MS-NJP Dans les compositions du tableau 1 ci-dessous, les matériaux et additifs suivants ont été utilisés : ABS : ABS recyclé EGR0064 Additif tenue thermique 1 : DENKA IP MS-NJP® Anti-oxydant : 0,2% (mélange équimassique d’Irganox 1076® et d’Irganox 168®) Température d’extrusion : 270°C Température d’injection : 250°C Ref Additif tenue thermique 1 (% mass) Additif modificateur d’impact 1 (% mass) Additif modificateur d’impact 2 (% mass) IZOD entaillé 23°C (kJ/m²) Module de flexion 23°C (MPa) VICAT (°C) HDT (°C) C1-0* - - - 7,9 2520 92,5 91 C1-1* 20 - - 4,1 2880±30 102 99 C1-2* 25 - - 3,7 2935±25 109 103 C1-3* 35 - - 3,2 3100±37 115 111 Une teneur en additif tenue thermique comprise entre 20% et 25% en poids permet d’obtenir un bon compromis concernant les propriétés mécanique et thermique de la composition. Cas n°2 : utilisation du DENKA IP MS-CP Dans les compositions du tableau 2 ci-dessous, les matériaux et additifs suivants ont été utilisés : ABS : ABS recyclé EGR0064 Additif tenue thermique 2 : DENKA IP MS-CP® Anti-oxydant : 0,2% (mélange équimassique d’Irganox 1076® et d’Irganox 168®) Température d’extrusion : 235°C Température d’injection : 220°C Ref Additif tenue thermique 2 (% mass) Additif modificateur d’impact 1 (% mass) Additif modificateur d’impact 2 (% mass) IZOD entaillé 23°C (kJ/m²) Module de flexion 23°C (MPa) VICAT (°C) HDT (°C) C1-4* - - - 7,9 2520 92,5 91 C1-5* 5 - - 6,7±0,3 2500±60 - 94,5±0,5 C1-6* 10 - - 5,6±0,2 2650±22 - 96,6±0,2 C1-7* 15 - - 5,4±0,1 2660±13 - 98,8±0,3 C1-8* 20 - - 5±0,1 2800±38 - 100,7±0,6 L’utilisation de l’IP MS-CP permet d’augmenter la résistance aux chocs par rapport à l’IP MS-NJP avec un module de flexion plus faible. La valeur de l’HDT est plus élevée avec cette référence : à 20%, 100,7°C +/- 0,6 avec IP MS-CP contre 99°C pour IP MS-NJP. Exemple 2 : Compositions selon l’invention comprenant un additif tenue thermique et un additif modificateur d’impact Dans les compositions du tableau 3 ci-dessous, les matériaux et additifs suivants ont été utilisés : ABS : ABS recyclé EGR0064 Additif tenue thermique 1 : DENKA IP MS-NJP® Additif tenue thermique 2 : DENKA IP MS-CP® Additif modificateur d’impact 1 : Lotryl 29MA03T® Additif modificateur d’impact 2 : HR-181® Additif modificateur d’impact 3 : C3000® Anti-oxydant : 0,2% (mélange équimassique d’Irganox 1076® et d’Irganox 168®) Température d’extrusion : 270°C Température d’injection : 250°C Ref Additif tenue thermique (% mass) Additif modificateur d’impact 1 (% mass) Additif modificateur d’impact 2 (% mass) Additif modificateur d’impact 3 (% mass) IZOD entaillé 23°C (kJ/m²) Module de flexion 23°C (MPa) VICAT (°C) HDT (°C) C2-0* 0 0 0 - 7,9 - - 91 C2-1 Additif tenue thermique 1 (15%) 8 - - 9,1 ± 0,2 2590 ± 20 105 95,9 ± 0,1 C2-2 Additif tenue thermique 1 (15%) 10 - - 9,3 ± 0,2 2540 ± 30 104 95,7 ± 0,2 C2-3 Additif tenue thermique 1 (15%) 12 - - 10,4 ± 0,2 2370 ± 30 102 95,3 ± 0,2 C2-4 Additif tenue thermique 1 (25%) 24 - - 7 1970 ± 19 69,1±1,3 101,3 ± 0,6 C2-5 Additif tenue thermique 1 (25%) - 24 - 9,7 2200 ± 15 105,3±0,6 98,7 ± 0,2 C2-6 Additif tenue thermique 2 (20%) - - 15 4,8 ± 0,7 2110 ± 10 - 99,8 ± 0,3 Exemple 3 : Compositions selon l’invention comprenant un additif tenue thermique et deux additifs modificateurs d’impact Dans les compositions du tableau 4 ci-dessous, les matériaux et additifs suivants ont été utilisés : ABS : ABS recyclé EGR0064 Additif tenue thermique 1 : DENKA IP MS-NJP® Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Température d’extrusion : 270°C Température d’injection : 250°C Ref Additif tenue thermique 1 (% mass) Additif modificateur d’impact 1 (% mass) Additif modificateur d’impact 2 (% mass) Additif modificateur d’impact 2 / Additif modificateur d’impact 1 IZOD entaillé 23°C (kJ/m²) Module de flexion 23°C (MPa) VICAT (°C) HDT (°C) C3-1 25 24 - 0 7 1970 ± 19 69,1±1,3 101,3 ± 0,6 C3-2 25 16 8 0,5 7,7 2180 ± 32 94,4±0,6 104 ± 0,6 C3-3 25 12 12 1 8,2 2280 ± 20 100,2±0,7 102 ± 1 C3-4 25 8 16 2 11,3 2060 ± 10 103 99 C3-5 25 - 24 - 9,7 2200 ± 15 105,3±0,6 98,7 ± 0,2 C3-6 15 7,5 7,5 1 15,4 ± 0,2 2180 ± 20 - 96,5 ± 0,2 C3-7 20 5 10 2 10,5 2330 ± 20 - 99,1 ± 0,2 C3-8 20 7,5 7,5 1 10,3 2330 ± 20 - 99,1 ± 0,2 C3-9 25 5 15 3 12,1± 0,2 2190 ± 20 - 99,7 ± 0,1 C3-10 25 8 16 2 11,3 2060 - 98,9 ± 0,9 C3-11 25 7 15 2,1 10,6 2100 - 99,2 ± 0,3 A quantité totale d’additif modificateur d’impact équivalente, les compositions C3-2, C3-3 et C3-4 présentent une encore meilleure tenue mécanique que la composition C3-1, qui ne comprend qu’un seul additif modificateur d’impact. De plus, à quantité totale d’additif modificateur d’impact équivalente, les compositions C3-2, C3-3 et C3-4 présentent une température de fléchissement sous charge encore plus élevée que la composition C3-5, qui ne comprend qu’un seul additif modificateur d’impact. Lorsque le ratio additif modificateur d’impact 2 / additif modificateur d’impact 1 est supérieur ou égal à 2, un effet de synergie entre les deux additifs modificateurs d’impact est observé. Par exemple, la résistance au choc de la composition C3-4 selon l’invention est encore meilleure que celles des compositions C3-1 et C3-5, qui ne comprennent qu’un seul additif modificateur d’impact. Dans les compositions du tableau 5 ci-dessous, les matériaux et additifs suivants ont été utilisés : ABS : ABS recyclé EGR0064 Additif tenue thermique 2 : DENKA IP MS-CP® Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Température d’extrusion : 235°C Température d’injection : 220°C Ref Additif tenue thermique 2 (% mass) Additif modificateur d’impact 1 (% mass) Additif modificateur d’impact 2 (% mass) Additif modificateur d’impact 2 / Additif modificateur d’impact 1 IZOD entaillé 23°C (kJ/m²) Module de flexion 23°C (MPa) HDT (°C) C3-12 15 15 - 0 12,5 ± 0,2 2160 ± 9 93,6 ± 0,6 C3-13 15 11,25 3,75 0,33 14,4 ± 0,4 2120 ± 32 97,2 ± 0,3 C3-14 15 10 5 0,5 14,8 ± 0,3 2120 ± 10 97,5 ± 0,3 C3-15 15 7,5 7,5 1 14,7 ± 0,3 2140 ± 22 97,4 ± 0,6 C3-16 15 5 10 2 13,9 ± 0,3 2260 ± 14 95,8 ± 0,4 C3-17 15 3,75 11,25 3 14,6 ± 0,1 2200 ± 19 95 ± 0,5 C3-18 15 - 15 - 11,6 ± 0,2 2310 ± 7 94,3 ± 0,3 Quel que soit le ratio additif modificateur d’impact 2 / additif modificateur d’impact 1, un effet de synergie entre les deux additifs modificateur d’impact est observé, par rapport à la résistance au choc et par rapport à la teneur thermique. Dans les compositions du tableau 6 ci-dessous, les matériaux et additifs suivants ont été utilisés : ABS : ABS recyclé EGR0064 Additif tenue thermique 2 : DENKA IP MS-CP® Additif modificateur d’impact 1 : Lotryl 29MA03T® Additif modificateur d’impact 2 : HR-181® Additif modificateur d’impact 3 : C3000® Anti-oxydant : 0,2% (mélange équimassique d’Irganox 1076® et d’Irganox 168®) Température d’extrusion : 235°C Température d’injection : 220°C Ref Additif tenue thermique 2 (% mass) Additif modificateur d’impact 1 (% mass) Additif modificateur d’impact 2 (% mass) Additif modificateur d’impact 3 (% mass) Ratio deuxième additif modificateur d’impact/ premier additif modificateur d’impact IZOD entaillé 23°C (kJ/m²) Module de flexion 23°C (MPa) HDT (°C) C3-19 20 - - 15 - 4,8 ± 0,7 2110 ± 10 99,8 ± 0,3 C3-20 20 10 - 5 2 10,3 ± 0,5 2120 ± 27 99 ± 0,4 C3-21 18 - 10 5 2 10,3 ± 0,3 2310 ± 12 98,1 ± 0,3 C3-22 20 - 10 5 2 10 ± 0,4 2230 ± 9 98,9 ± 0,4 C3-23 20 - 13,3 6,7 2 11 ± 0,4 2060 ± 2 98,4 ± 0,2 L’additif HR-181® donne à la formulation un module de flexion plus élevé d'environ 200MPa que le Lotryl29MA03T® et engendre une diminution de la valeur de l’HDT d’1°C. Augmenter la quantité d’additif choc permet d’augmenter la résistance aux chocs mais fait diminuer le HDT. Exemple 4 : Influence du ratio entre la quantité totale d’additifs modificateur d’impact et la quantité d’additif tenue thermique Dans les compositions du tableau 7 ci-dessous, les matériaux et additifs suivants ont été utilisés : ABS : ABS recyclé EGR0064 Additif tenue thermique 1 : DENKA IP MS-NJP® Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Ratio Additif modificateur d’impact 2 / Additif modificateur d’impact 1 = 2 Température d’extrusion : 270°C Température d’injection : 250°C Ref Additif tenue thermique 1 (% mass) Additif modificateur d’impact 1 (% mass) Additif modificateur d’impact 2 (% mass) Ratio massique (Additifs modificateurs d’impact) / (tenue thermique 1) IZOD (kJ/m²) Module de flexion (MPa) VICAT (°C) HDT (°C) C4-1 22 5,5 11 0,75 10,1±0,18 2310±21 - 99 ± 0,5 C4-2 20 5 10 0,75 10,3 2330 - 99,1 C4-3 25 7,33 14,67 0,88 10,6 2100 - 99,2 ± 0,3 C4-4 25 8 16 0,96 11,3 2060±10 - C4-5 20 6,67 13,33 1 10,8 2150 99,6±0,2 97,2±0,2 C4-6 20 10 20 1,5 15,6 1830 - 96,4 Dans les compositions du tableau 8 ci-dessous, les matériaux et additifs suivants ont été utilisés : ABS : ABS recyclé EGR0064 Additif tenue thermique 2 : DENKA IP MS-CP® Anti-oxydant : 0,2% (mélange équimassique d’Irganox 1076® et d’Irganox 168®) Température d’extrusion : 235°C Température d’injection : 220°C Ratio Additif modificateur d’impact 2 / Additif modificateur d’impact 1 = 2 Ref Additif tenue thermique 2 (% mass) Additif modificateur d’impact 1 (% mass) Additif modificateur d’impact 2 (% mass) Ratio massique (Additifs modificateurs d’impact) / (tenue thermique 2) IZOD entaillé 23°C (kJ/m²) Module de flexion 23°C (MPa) HDT (°C) C4-7 21 5 10 0,71 12±0,4 2330±20 99,6±0,4 C4-8 17,5 0,86 12,7±0,3 2320±38 96,6±0,2 C4-9 15 1 13,9±0,3 2260±14 95,8±0,4 C4-10 12,5 1,2 15,8±0,4 2190±14 95,2±0,2 C4-11 10 1,5 17±0,3 2170±12 91,6±0,2 Dans les compositions du tableau 9 ci-dessous, les matériaux et additifs suivants ont été utilisés : ABS : ABS recyclé EGR0064 Additif tenue thermique 2 : DENKA IP MS-CP® Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Température d’extrusion : 235°C Température d’injection : 220°C Ratio Additif modificateur d’impact 2 / Additif modificateur d’impact 1 = 1 Ref Additif tenue thermique 2 (% mass) Additif modificateur d’impact 1 (% mass) Additif modificateur d’impact 2 (% mass) Ratio massique (Additif modificateur d’impact) /(tenue thermique 2) IZOD (kJ/m²) Module de flexion (MPa) HDT (°C) C4-12 15 6 6 0,8 12,1±0,3 2320±28 98,9±0,3 C4-13 15 7 7 0,93 13,7±0,3 2260±25 98,3±0,1 C4-14 15 7,5 7,5 1 14,7±0,3 2140±22 97,4±0,6 C4-15 15 8 8 1,07 14,2±0,3 2240±14 96,9±0,4 Le ratio (Additifs modificateurs d’impact) / (additif tenue thermique) influe sur le compromis entre la résistance mécanique et la résistance aux chocs des compositions selon l’invention. Le choix de sa valeur dépend des caractéristiques souhaitées pour la composition. Exemple 5 : Autres compositions selon l’invention Dans les compositions de cet exemple, les matériaux et additifs suivants ont été utilisés : ABS : ABS recyclé EGR0074 Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Ratio Additif modificateur d’impact 2 / Additif modificateur d’impact 1 = 2 Température d’extrusion : 270°C Température d’injection : 250°C Ref Additif tenue thermique Additif tenue thermique (% mass) Additif modificateur d’impact 1 (% mass) Additif modificateur d’impact 2 (% mass) Ratio massique (modificateurs d’impact) /(tenue thermique) IZOD (kJ/m²) Module de flexion (MPa) VICAT (°C) HDT (°C) C5-1* - - - - - 12 2480 94,3 92,5 C5-2 DENKA IP MS-NJP® 20 5 10 0,75 10,4 ± 0,2 2330 ± 20 - 95,3 ± 0,4 C5-3 DENKA IP MS-CP® 20 5 10 0,75 11,5 ± 0,1 2280 ± 30 - 98,5 ± 0,5 C5-4 DENKA IP MS-CP® 20 4,33 8,67 0,65 10,9 ± 0,6 2380 ± 50 - 97,1 ± 1,6 C5-5 DENKA IP MS-CP® 22 5 10 0,75 10,3 ± 0,3 2340 ± 24 - 97,3 ± 0,9 Ces résultats montrent que différents types de terpolymères N-phénylmaléimide/styrène/anhydride maléique permettent d’obtenir des compositions selon l’invention présentant de très bonnes propriétés thermomécaniques. Exemple 6 : Influence de l’origine de l’ABS recyclé Dans les compositions de cet exemple, les matériaux et additifs suivants ont été utilisés : ABS : ABS recyclé EGR0064, EGR0074, PLS0153 BB36, PLS0163 BB1, PLS0160 BB21, EV4 003 BB1 Additif tenue thermique 2 : DENKA IP MS-CP® Additif modificateur d’impact 1 : Lotryl 29MA03T® Additif modificateur d’impact 2 : HR-181® Anti-oxydant : 0,2% (mélange équimassique d’Irganox 1076® et d’Irganox 168®) Température d’extrusion : 235°C Température d’injection : 220°C Dans les compositions de cet exemple, les proportions de chaque additif sont fixées. Seule la base ABS varie. %Additif tenue thermique : 21% %Additif modificateur d’impact 1 : 5% %Additif modificateur d’impact 2 : 10% Ratio Additif modificateur d’impact 2 / Additif modificateur d’impact 1 = 2 Propriétés des ABS recyclés (sans additif) Propriétés des compositions Ref IZOD (kJ/m²) Module de flexion (MPa) HDT (°C) IZOD (kJ/m²) Module de flexion (MPa) HDT (°C) EGR0064 7,6±0,2 2520±30 92,5±0,8 10,8±0,4 2350±18 99,3±0,2 EGR0074 12±0,5 2480±34,5 93,5±0,3 11,6±0,2 2320±20 100±0,1 PLS0153 BB36 10,9±0,2 2510±32 94±0,2 10,6±0,4 2350±22 100,5±0,8 PLS0163 BB1 10,4±0,3 2540±29 92,5±0,1 10,4±0,4 2350±32 98,6±0,1 PLS0160 BB21 11,4±0,3 2570±35 92,1±0,3 11,7±0,2 2320±11 98,9±0,7 EV4 003 BB1 9,8±0,3 2540±15 92,5±0,3 11±0,2 2280±45 98,5±0,2 Selon l’origine de l’ABS recyclé, ses propriétés de résistance au choc et de tenue thermique peuvent varier significativement. Cependant, l’ajout combiné d’une additif haute teneur thermique et d’un additif modificateur d’impact tels que définis dans la présente demande permet d’améliorer les propriétés thermo-mécaniques de ces ABS recyclés, quelle que soit leur origine. Composition comprenant : - un polymère acrylonitrile-butadiène-styrène ou un dérivé de polymère acrylonitrile-butadiène-styrène, - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant. Composition selon la revendication 1, dans laquelle la teneur massique en additif haute tenue thermique varie de 15% à 35%, préférentiellement de 18% à 30%, avantageusement de 20% à 25% en masse par rapport à la masse totale de la composition. Composition selon la revendication 1 ou 2, dans laquelle la teneur massique totale en additif modificateur d’impact varie de 8% à 35%, de préférence de 10% à 25%, préférentiellement de 12% à 20%, avantageusement de 13% à 18% en masse par rapport à la masse totale de la composition. Composition selon l’une quelconque des revendications précédentes, dans laquelle l’additif modificateur d’impact est choisi parmi : - les copolymères d’éthylène et/ou de butène et d’un monomère polaire choisi parmi l’acrylate de (m)éthyle, le méthacrylate de (m)éthyle et le (méth)acrylate de butyle, - les copolymères acrylonitrile-butadiène-styrène modifiés présentant un taux de butadiène supérieur ou égal à 60% en poids par rapport au poids total du polymère acrylonitrile-butadiène-styrène modifié, - les copolymères styrène-éthylène/butène-styrène greffés par de l’anhydride maléique ou du méthacrylate de glycidyle, - les copolymères éthylène-acrylate de butyle, éventuellement greffés par de l’anhydride maléique, - les copolymères styrène-butadiène, de préférence les copolymères styrène-butadiène à blocs, de préférence les copolymères styrène-butadiène multiblocs ou diblocs, - les copolymères styrène-éthylène/butène-styrène, de préférence les copolymères styrène-éthylène/butène-styrène à blocs, et - l’un quelconque de leurs mélanges. Composition selon l’une quelconque des revendications précédentes, dans laquelle l’additif modificateur d’impact comprend au moins un premier additif modificateur d’impact et un deuxième additif modificateur d’impact. Composition selon la revendication 5, dans laquelle le ratio entre la teneur massique totale en premier et deuxième additifs modificateur d’impact et la teneur massique en additif haute tenue thermique varie de 0,3 à 2,0, de préférence de 0,4 à 1,5, préférentiellement de 0,5 à 1,2, plus préférentiellement de 0,6 à 1,0, avantageusement de 0,65 à 0,85. Composition selon la revendication 5 ou 6, dans laquelle le ratio entre la teneur massique en deuxième additif modificateur d’impact et la teneur massique en premier additif modificateur d’impact varie de 0,1 à 12, de préférence varie de 0,3 à 8,0, préférentiellement de 0,4 à 6,0, plus préférentiellement de 0,5 à 3,0. Composition selon l’une quelconque des revendications 5 à 7, dans laquelle la teneur massique en premier additif modificateur d’impact varie de 2% à 18%, de préférence de 3% à 15%, préférentiellement de 4% à 12%, avantageusement de 4% à 8% en masse par rapport à la masse totale de la composition. Composition selon l’une quelconque des revendications 5 à 8, dans laquelle la teneur massique en deuxième additif modificateur d’impact varie de 5% à 25%, de préférence de 6% à 20%, préférentiellement de 7% à 16%, avantageusement de 8% à 12% en masse par rapport à la masse totale de la composition. Composition selon l’une quelconque des revendications 5 à 9, dans laquelle le premier additif modificateur d’impact et le deuxième additif modificateur d’impact sont différents l’un de l’autre et indépendamment choisis parmi : - les copolymères d’éthylène et/ou de butène et d’un monomère polaire choisi parmi l’acrylate de (m)éthyle, le méthacrylate de (m)éthyle et le (méth)acrylate de butyle, - les copolymères acrylonitrile-butadiène-styrène modifiés présentant un taux de butadiène supérieur ou égal à 60% en poids par rapport au poids total du polymère acrylonitrile-butadiène-styrène modifié, - les copolymères styrène-butadiène, et - l’un quelconque de leurs mélanges. Composition selon l’une quelconque des revendications précédentes, dans laquelle le polymère acrylonitrile-butadiène-styrène ou le dérivé de polymère acrylonitrile-butadiène-styrène est recyclé. Procédé de préparation d’une composition selon l’une quelconque des revendications 1 à 11, comprenant : - une étape de mélange d’un polymère acrylonitrile-butadiène-styrène ou d’un dérivé de polymère acrylonitrile-butadiène-styrène, d’un additif haute tenue thermique choisi parmi un terpolymère d’un monomère maléimide N-substitué, d'un monomère vinylique et d'un monomère d'anhydride d'acide dicarboxylique insaturé, et un polyalphaméthylstyrène, et leurs mélanges, d’au moins un additif modificateur d’impact, et d’au moins un additif anti-oxydant. Utilisation d’une composition selon l’une quelconque des revendications 1 à 11, pour la fabrication d’une pièce, par exemple d’une pièce de véhicule, de préférence de véhicule automobile. Pièce, de préférence pièce de véhicule, de préférence de véhicule automobile, comprenant une composition selon l’une quelconque des revendications 1 à 11. Procédé d’amélioration d’au moins une propriété thermique ou mécanique d’un polymère acrylonitrile-butadiène-styrène recyclé ou d’un dérivé de polymère acrylonitrile-butadiène-styrène recyclé comprenant l’ajout au polymère acrylonitrile-butadiène-styrène recyclé ou au dérivé de polymère acrylonitrile-butadiène-styrène recyclé d’une composition comprenant : - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant. Utilisation d’une combinaison de : - un additif haute tenue thermique choisi parmi un terpolymère d’un monomère maléimide N-substitué, d’un monomère vinylique et d’un monomère d’anhydride d’acide dicarboxylique insaturé, et un polyalphaméthylstyrène, et leurs mélanges, - au moins un additif modificateur d’impact, et - au moins un additif anti-oxydant, pour améliorer au moins une propriété thermique ou mécanique d’un polymère acrylonitrile-butadiène-styrène recyclé ou d’un dérivé de polymère acrylonitrile-butadiène-styrène recyclé.